(57)【要約】【課題】羊毛繊維の風合いを実質的に害することなく、羊毛繊維製品に防皺効果を付与する方法を提供する。【解決手段】羊毛繊維製品を、ヒドロキシベンゾフェノン誘導体、ヒドロキシフェニルベンゾトリアゾール誘導体、ジフェニルシアノアクリレート誘導体又はハロゲン化ジフェニル尿素誘導体であってスルホン酸ナトリウム基を有するものから選ばれる化合物を含む処理浴で処理し、羊毛繊維製品の２０℃、６５％ＲＨにおける水分率を１２．２％以下とする。羊毛繊維製品を、前記化合物を５〜２５％ｏｗｆ含有する酸性の処理浴に浸漬して処理するのが好ましい。【選択図】 なし【特許請求の範囲】
【請求項１】
羊毛繊維製品を、ヒドロキシベンゾフェノン誘導体、ヒドロキシフェニルベンゾトリアゾール誘導体、ジフェニルシアノアクリレート誘導体及びハロゲン化ジフェニル尿素誘導体であってスルホン酸ナトリウム基を有するものから選ばれる化合物を含む処理浴で処理し、羊毛繊維製品の２０℃、６５％ＲＨにおける水分率を１２．２％以下とすることを特徴とする羊毛繊維製品の防皺加工法。
【請求項２】
羊毛繊維製品を、前記化合物を５〜２５％ｏｗｆ含有する酸性の処理浴に浸漬して処理することを特徴とする請求項１の加工法。
【請求項３】
羊毛繊維製品を前記処理浴に６０〜９０℃で３０〜６０分浸漬して処理することを特徴とする請求項２の加工法。
【発明の詳細な説明】
【技術分野】
【０００１】
本発明は、羊毛繊維製品の防皺加工に関する。
【背景技術】
【０００２】
特許文献１及び２に示されるように、羊毛繊維中に存在する−Ｓ−Ｓ−結合を開裂させ、その結合を再結合させることによって、再配列し、皺を防止することは知られている。−Ｓ−Ｓ−結合の再結合は還元により−Ｓ−Ｓ−結合を開裂、その後に酸化を実施するという方法で防皺性が向上する。
【特許文献１】特開２００１−２４８０６７号公報
【特許文献２】特開２００１−２４８０６８号公報
【発明の開示】
【発明が解決しようとする課題】
【０００３】
しかし、このような従来の羊毛繊維に対する防皺加工では、羊毛繊維の風合いが堅くなる傾向にあり、また、酸化還元反応による色の変化や脆化などの問題が生じる。
そこで、本発明では、架橋結合や分子の再配列等を実施しない加工法で、羊毛繊維の風合いを実質的に害することなく、羊毛繊維製品に防皺効果を付与する方法を提供することを課題とする。
【課題を解決するための手段】
【０００４】
本発明者等は、羊毛繊維製品の皺の形成について、温度及び湿度条件等を種々調査検討した結果、高湿度下では、羊毛繊維製品の皺が深くなり易いことに気づき、羊毛繊維の吸湿率を特殊な方法で調整することにより、上記課題を解決することを見いだした。
【０００５】
本発明の方法は、羊毛繊維製品を、ヒドロキシベンゾフェノン誘導体、ヒドロキシフェニルベンゾトリアゾール誘導体、ジフェニルシアノアクリレート誘導体及びハロゲン化ジフェニル尿素誘導体であってスルホン酸ナトリウム基を有するものから選ばれる化合物を含む処理浴で処理し、羊毛繊維製品の２０℃、６５％ＲＨにおける水分率を１２．２％以下とすることを特徴とする。
【０００６】
前記化合物として、特に好ましいのは、下記式（１）で示される２-ヒドロキシベンゾフェノン系化合物、式（２）で示される2-ヒドロキシフェニルベンゾトリアゾール系化合物、式（３）で示されるジフェニルシアノアクリレート系化合物、式（４）で示されるサルコフロンなどである。
【０００７】
【化１】
2005146465.tif 000002
【０００８】
羊毛繊維製品は、前記化合物を５〜２５％ｏｗｆ含有する酸性の処理浴に浸漬して処理するのが好ましく、その処理条件(温度及び時間）は特に限定されないが、６０〜９０℃で３０〜６０分程度の浸漬処理であるのが特に効果的である。
【０００９】
なお、処理浴には、前記化合物以外にｐＨ調整剤、脱気浸透剤等を添加するのが好ましく、ｐＨ調整剤としては、酢酸、蟻酸等を使用し、処理浴のｐＨを２〜６、特に３〜５程度とするのが好ましい。通常、ｐＨ調整剤の使用量は、１〜５％ｏｗｆ程度でよい。
【００１０】
脱気浸透剤としては、例えばアルキルスルホン酸塩、アルキル硫酸塩、アルキルアリールスルホン酸塩、アルキルコハク酸エステル塩などが使用され、その使用量は、処理浴中
０．００５〜２ｇ／ｌ程度、特に０．０１〜１ｇ／ｌ程度であるのが好ましい。
【００１１】
本発明の方法で加工される羊毛繊維製品は、羊毛繊維を含む繊維製品であればよく、羊毛繊維からなる布帛（織物や編物等）であっても、羊毛繊維と他の繊維からなる混紡品や交織又は交編品であってもよい。
【発明の効果】
【００１２】
本発明の方法では、羊毛繊維製品を、その風合いを実質的に害することなく、容易に防皺性に優れた製品とすることができ、その防皺性は耐ドライクリーニング性に優れる。
【発明を実施するための最良の形態】
【００１３】
次に、本発明の実施例を示すが、実施例における防皺試験は、下記の方法によるものである。
防皺試験方法
コンディショニング ２０℃×９０％ＲＨの条件下に２４時間放置した、経２５ｍｍ×緯１７ｍｍの試料を2つに折畳み、その上に８００ｇの加重を９０分間置き、除重直後と除重３０分後に折畳んだ試料の開角度を測定し、除重３０分後の開角度で皺の付き易さを比較した。なお、実施例に示すデータは試料５点の平均値である。
【実施例１】
【００１４】
羊毛繊維からなる平織布を、スウィングエース染色機により下記の条件で処理した。
［処理浴］
処理剤（２-ヒドロキシフェニルベンゾトリアゾール又はサルコフロン）  Ｘ％ｏｗｆ
酢酸                                                               ３％ｏｗｆ
脱気浸透剤（ジアルキルスルホコハク酸ナトリウム２３％溶液）    ０．２ｇ／ｌ
水                                                                残り
［処理条件］
試料を、常温の処理浴に浸漬し、処理浴を２℃／分で８０℃に昇温し、８０℃で３０分処理した後、２℃／分で冷却し、５０℃で排水し、その後、２回水洗し、脱水後、９０℃で乾燥した。
【００１５】
処理剤として２-ヒドロキシフェニルベンゾトリアゾール又はサルコフロンを、表１に示すように濃度を変えて使用した。その結果を表１に示す。
【００１６】
【表１】
2005146465.tif 000003
【００１７】
表１に示される通り、本発明の方法に従った処理法では、試料の２０℃、６５％ＲＨにおける水分率が１２．２％以下となると、防皺効果が著しいことが分かる。
【実施例２】
【００１８】
羊毛繊維からなる綾織物に、実施例１の表１のＮｏ．１−４と同様の処理（２−ヒドロキシフェニルベンゾトリアゾール１５％ｏｗｆ処理浴で処理）と実施例１の表１のＮｏ．２−５と同様の処理（サルコフロン１０％ｏｗｆ処理浴で処理）を施し、得られた製品について、ドライクリーニング試験を実施し、防皺性の耐ドライクリーニング性を試験した。その結果を表２に示す。
【００１９】
【表２】
2005146465.tif 000004
【比較例１】
【００２０】
処理剤として、本発明で使用する以外の化合物を加工濃度１０％ｏｗｆで使用した以外は、実施例１と同様の方法を実施した。その結果を、表３に示す。
【００２１】
【表３】
2005146465.tif 000005
【比較例２】
【００２２】
処理剤として、表４の処方からなる４種のものを使用し、羊毛繊維からなる平織物を、２パッド２ニップ方式で９０℃乾燥、フルデカタイジング（釜蒸絨械により、圧力１ｋｇｆ／ｃｍ２ 、温度１２３℃、７分間）で処理した結果を表５に示す。
【００２３】
【表４】
2005146465.tif 000006
【００２４】
【表５】
2005146465.tif 000007